(57)【特許請求の範囲】
【請求項１】
連続走行するウエブに対してスライドビードにより塗布液を塗布する方法に於いて、粘度５ｃＰ以下の１層の塗布液を塗布量２５ｍｌ／ｍ2 以下、塗布速度１３０ｍ／ｍｉｎ以上で塗布する場合、塗布液に界面活性剤を１種類以上使用し、且つその塗布液の界面活性剤濃度が臨界ミセル濃度（ＣＭＣ）以上であることを特徴とする塗布方法。
【請求項２】
前記塗布液にアルコールを１種類以上使用することを特徴とする請求項１記載の塗布方法。
【請求項３】
前記塗布液の動的表面張力が１０-2秒以下で６０ｍＮ／ｍ以下であることを特徴とする請求項１または２記載の塗布方法。
【請求項４】
前記塗布液の温度を該塗布液に含有する界面活性剤のクラフト点以上にすることを特徴とする請求項１、２または３記載の塗布方法。
【発明の詳細な説明】
【０００１】
【発明の属する技術分野】
本発明は、特にスライドビードを用いた高速塗布に於いて、低粘度塗布液の低塗布量塗布を可能にする塗布方法に関するものである。
【０００２】
【従来の技術】
低粘度の塗布液を低塗布量で塗布する場合、エアードクター方式のような後計量方式が一般的に用いられている。また、生産性を向上させるためにエアードクター方式のような後計量塗布方式で高速薄層塗布には、ハジキあるいはスポットあるいは筋などの塗布故障が発生する問題がある。
【０００３】
生産性向上のため高速薄層塗布を行うには前計量方式の１つであるスライドビード方式が有利である。スライドビード方式は斜傾するスライドバー面の上縁にある複数の吐出スリットから、上層側の塗布液を上方から順次流延させて、スライドバー面上で塗膜層を形成して積層させ、一括してビード形成させながら延展移行する支持体面に塗工するもので、写真感光材料の多層同時塗布に用いられている。スライドビード方式で低粘度の塗布液を低塗布量で塗布するためには、まず、スライドバー上を塗布液がきれいに広がる必要がある。
【０００４】
スライドビード方式に於いては、塗布を安定のためにはビードを如何に安定させるかが非常に重要な点である。ビードを安定させるためには、リップとウエブとの間隙（ビードギャップ）の設定、環境条件、塗布液物性すなわち粘度、表面張力の設定が重要になる。ビードの安定は塗布速度が速くなったり、膜厚が薄くなると困難になる。ビードが不安定になると筋故障、尾引き故障、液切れ等の塗布故障が発生する。
【０００５】
このようなビード安定性向上のために、例えばビードの上下に圧力差を設けるという方法が知られている。具体的には、ビード下方に減圧室を設け、ビードを下方に引っ張ることによりビードの安定性を高める等の対策が行われている。
【０００６】
しかしながら、これらの対策によっても５ｃＰ以下の低粘度の塗布液を低塗布量で塗布する場合、あるレベルの塗速以上に限定されることから、単に表面張力が低い塗布液を塗布しても、塗布液がビード以外のリップ部の外にしみ出てきて、塗膜や支持体上に落下して尾引き故障や液だれが発生したり、筋故障がより多く発生したりする事があった。
【０００７】
【発明が解決しようとする課題】
上記のような低粘度塗布液を低塗布量で高速塗布する場合、塗布故障を多く発生するが、本発明はスライドビード塗布方式より低粘度塗布液を低塗布量で塗布故障なく高速塗布で塗布することを可能にし、特に、低塗布量（２５ｍｌ／ｍ2以下）、低粘度（５ｃＰ以下）の塗液の高速安定塗布も可能にする新規なスライドビード塗布方法を提供することを目的とする。
【０００８】
【課題を解決するための手段】
本発明の上記目的は、以下の構成により達成される。
【０００９】
１．連続走行するウエブに対してスライドビードにより塗布液を塗布する方法に於いて、粘度５ｃＰ以下の１層の塗布液を塗布量２５ｍｌ／ｍ2 以下、塗布速度１３０ｍ／ｍｉｎ以上で塗布する場合、塗布液に界面活性剤を１種類以上使用し、且つその塗布液の界面活性剤濃度が臨界ミセル濃度（ＣＭＣ）以上であることを特徴とする塗布方法。
【００１０】
２．前記塗布液にアルコールを１種類以上使用することを特徴とする前記１記載の塗布方法。
【００１１】
３．前記塗布液の動的表面張力が１０-2秒以下で６０ｍＮ／ｍ以下であることを特徴とする前記１または２記載の塗布方法。
【００１２】
４． 前記塗布液の温度を該塗布液に含有する界面活性剤のクラフト点以上にすることを特徴とする前記１、２または３記載の塗布方法。
【００１３】
【発明の実施の形態】
以下、本発明を詳細に説明する。
本発明は高速塗布試験を実施し、多大な検討結果から粘度５ｃＰ以下の低塗布量塗布液を高速で塗布する場合、その塗布液の界面活性剤濃度が臨界ミセル濃度(ＣＭＣ)以上であれば、安定して塗布することが可能である事を見出した。
【００１４】
更に、その塗布液にアルコールを１種類以上含有させることにより、より安定した高速塗布の実現が可能であることを見出した。
【００１５】
また、本発明に使用する界面活性剤の少なくとも１つがその塗布液の動的表面張力を１０-2秒以下で６０ｍＮ／ｍ以下まで下げるものであれば、更なる高速塗布で安定して塗布することが可能である事を見出した。
【００１６】
更に、鋭意検討を行った結果、本発明に於いて、塗布液に使用する界面活性剤がクラフト点を有する場合、塗布液の温度をクラフト点以上にすることにより、更に、高速塗布で安定して塗布することが可能である事を見出した。
【００１７】
臨界ミセル濃度（ＣＭＣ）とは界面活性剤分子が急激に会合し、安定なミセルを形成するごく狭い範囲濃度をいう。また、ＣＭＣは界面活性剤が溶液の表面（界面）への吸着が飽和に達し、表面張力が一定になる濃度である。ＣＭＣは界面活性剤の種類、外的条件で異なった値を示す。ＣＭＣに与える影響としては界面活性剤の親油基の数、親水基の種類（対イオンの電荷）、親水基の位置、温度、溶液中の電解質濃度、溶液中の水素イオン濃度（ｐＨ）、溶液中の有機化合物添加量、及び種類、溶液の粘度などが挙げられる。
【００１８】
本発明に於いて、臨界ミセル濃度を強調しているのは、低粘度の塗布液を低塗布量でスライドビード方式で塗布する塗布方式では、種々の検討結果から高速塗布を安定化させるためにはビードを安定化させる必要があり、ビードを安定化させるには塗布液の界面活性剤濃度を臨界ミセル濃度以上にする必要があった。ビードを安定させるには塗布液にある程度の粘性を与えることが有効であり、更には塗布量がある程度あれば塗布液の界面活性剤濃度が臨界ミセル濃度以上でなくとも可能である。しかし、低粘度の塗布液を低塗布量で塗布する場合には臨界ミセル濃度未満ではビードが安定しない。そのため、塗布液の界面活性剤濃度を臨界ミセル濃度以上にする必要がある。臨界ミセル濃度は塗布液の種類により異なり、言いかえると、使用する界面活性剤の種類、塗布液の外的条件により異なり、振れ幅が大きいということである。つまり、同じ界面活性剤を使用したとしても種々の塗液状態により臨界ミセル濃度の値は異なってくるため、低粘度塗布液の低塗布量での高速塗布に於いては、特に、使用する界面活性剤の使用量が臨界ミセル濃度以上であることが高速塗布を安定させるために必要がある。そのため、本発明に必要な界面活性剤濃度は臨界ミセル濃度以上であり、好ましい界面活性剤濃度は臨界ミセル濃度の３倍量以内である。
【００１９】
本発明に用いるアルコールとしてはモノアルコールおよび多価アルコールがある。モノアルコールとしては例えば、メタノール、エチルアルコール、１−プロパノール、２−プロパノールなどがある。多価アルコールとしてはエチレングリコール、ヘキシレングリコール、ジエチレングリコール等があり、好ましくは塗布液に対して０．０５重量％以上の使用量であり、更に好ましくは塗布液に対して０．５〜１０重量％であり、より好ましい範囲は０．５〜５重量％である。
【００２０】
本発明に用いるアルコールの作用としては以下のように考える事ができる。臨界ミセル濃度以上の界面活性剤を含む塗布液にアルコール類を添加することにより、アルコール自身、親水性−疎水性を有し、塗布液中の疎水性物質の溶解に寄与していた界面活性剤とアルコールが置き換わり、塗布液の臨界ミセル濃度が減少し、言い換えると、余剰の界面活性剤量が増える。低沸点溶媒を含む場合、ごく弱い空気の流れが当たっただけでも液表面における溶剤の蒸発が誘発され、それに起因する塗布液自由表面での不均一な表面張力分布による液膜の乱れが生じてしまうとの説明が特開平５−１２７３０５に記載されていたが、塗布液の界面活性剤濃度が臨界ミセル濃度以上、更には余剰の界面活性剤の多い塗布液は液表面及び界面への界面活性剤の配列がスムーズに行われるため、塗液自由表面での不均一な表面張力分布を引き起こしにくくなり、安定な高速塗布が可能になる。更には、低粘度の塗布液であることが界面活性剤分子の易動性を増すため、このような効果を助長するためであると考えられる。
【００２１】
動的表面張力については、界面に関する成書に説明されている定義としては、例えば、「界面およびコロイド科学（Ｓｕｒｆａｃｅ ａｎｄ Ｃｏｌｌｏｉｄ Ｓｃｉｅｎｃｅ）、ｐ２８（１９７１年）ウィレイ  インターサイエンス（Ｗｉｌｅｙ Ｉｎｔｅｒｓｃｉｅｎｃｅ）でのデファイら（Ｒ．Ｄａｆａｙ、Ｇ．Ｐｅｔｅｒ）の解説である。
【００２２】
この解説には「溶液の表面が突然拡げられ、内部の液が表面に出てきたとき、新しくできた表面の組成はこの拡げ方が充分に速いなら、溶液内部の組成と同じである。すなわち、溶質の拡散速度に比べて表面積の拡げ方が速いなら、新しくできた瞬間の表面の状態は経時ゼロにあり、経時ゼロの表面張力を純動的表面張力（ｐｕｒｅ ｄｙｎａｍｉｃ ｓｕｒｆａｃｅ ｔｅｎｓｉｏｎ）という。表面が経時するにしたがって 表面張力が低下してくるがこの過渡的な個々の値を中間の動的表面張力（ｉｎｔｅｒｍｅｄｉａｔｅ ｄｙｎａｍｉｃ ｓｕｒｆａｃｅｔｅｎｓｉｏｎ）という。」と記載されている。
【００２３】
本発明に於いて、多大の検討結果から塗布液の動的表面張力が１０-2秒以下で６０ｍＮ／ｍ以下まで下がらない場合、塗布液の界面活性剤濃度が臨界ミセル濃度以上であっても塗布故障を生じる場合があり、より高速塗布になるにつれ、その発生頻度が増大した。しかし、塗布液の動的表面張力が１０-2秒以下で６０ｍＮ／ｍ以下まで下がる場合には、塗布故障の発生が極端に軽減または見られなくなり、より高速塗布になっても塗布故障は発生しにくいことがわかった。塗布液の動的表面張力が塗布故障の因子に大きく寄与している理由としては、塗布液がウエブ上に塗布されてから如何に速く塗れ拡がるか、つまり、如何に速くウエブ上で塗布液が均一にレベリングするかであり、レベリングするには如何に速く表面張力が下がることが必要であることがわかった。つまり、塗布液の臨界ミセル濃度と同様に、界面活性剤分子の易動性と大きく関係があり、その易動性を表す指針としてある時間における動的表面張力の値が重要である。ある時間の動的表面張力の値が界面活性剤分子の易動性を表しており、動的表面張力の値が小さいほど界面活性剤分子は易動しやすく、更には短い時間で小さな動的表面張力の値を示すほど界面活性剤分子の易動性が大きいことである。本発明に於ける塗布液の動的表面張力の値としては、１０-2秒以下で６０ｍＮ／ｍ以下であり、好ましくは１０-2秒以下で５０ｍＮ／ｍ以下である。
【００２４】
本発明に於いて、塗布液の粘度は、５ｃＰ以下であり、好ましくは３ｃＰ以下である。
【００２５】
また、本発明の塗布速度としては、１３０ｍ／ｍｉｎ以上である。本発明における塗速はスライドバー上の流量、つまり、塗布量と大いに関係している。そのため、好ましい塗布速度は塗布量が２０ｍｌ／ｍ2〜２５ｍｌ／ｍ2場合は、１５０ｍ／ｍｉｎ〜２８０ｍ／ｍｉｎであり、更に好ましくは１８０ｍ／ｍｉｎ〜２３０ｍ／ｍｉｎである。塗布量が２０ｍｌ／ｍ2未満の場合の好ましい塗布速度は１５０ｍ／ｍｉｎ〜２５０ｍ／ｍｉｎであり、更に好ましくは２００ｍ／ｍｉｎ〜２２５ｍ／ｍｉｎである。
【００２６】
本発明に使用する界面活性剤としては、アニオン系、ノニオン系、カチオン系、両性系のいずれも用いる事ができるが、特にアニオン系界面活性剤及びノニオン系界面活性剤が有利に用いられる。具体的にアニオン系界面活性剤としては、脂肪酸塩類、アビエチン酸塩類、ヒドロキシアルカンスルホン酸塩類、アルカンスルホン酸塩類、ジアルキルスルホこはく酸塩類、直鎖アルキルベンゼンスルホン酸塩類、分岐鎖アルキルベンゼンスルホン酸塩類、アルキルナフタレンスルホン酸塩類、アルキルフェノキシポリオキシエチレンプロピルスルホン酸塩類、ポリオキシエチレンアルキルスルホフェニールエーテル塩類、Ｎ−メチル−Ｎ−オレイルタウリンナトリウム類、Ｎ−アルキルスルホこはく酸モノアミド二ナトリウム塩類、石油スルホン酸塩類、硫酸化ヒマシ油、硫酸化牛脚類、脂肪酸アルキルエステルの硫酸エステル塩類、アルキル硫酸エステル塩類、ポリオキシエチレンアルキルエーテル硫酸エステル塩類、脂肪酸モノグリセリド硫酸エステル塩類、ポリオキシエチレンアルキルフェニルエーテル硫酸エステル塩類、ポリオキシエチレンスチリルフェニルエーテル硫酸エステル塩類、アルキル燐酸エステル塩類、ポリオキシエチレンアルキルエーテル燐酸エステル塩類、ポリオキシエチレンアルキルフェニルエーテル燐酸エステル塩類、スチレン−無水マレイン酸共重合物の部分ケン化物類、ナフタレンスルホン酸塩ホルマリン縮合物類等が挙げられる。この中でも、ジアルキルスルホこはく酸塩類、アルキル硫酸エステル塩類及びアルキルナフタレンスルホン酸塩類が特に好ましく用いられる。
【００２７】
ノニオン系界面活性剤の具体例としては、ポリオキシエチレンアルキルエーテル類、ポリオキシエチレンフェニルエーテル類、ポリオキシエチレンポリスチリルフェニルエーテル、ポリオキシエチレンポリオキシプロレンアルキルエーテル、グリセリン脂肪酸部分エステル類、ソルビタン脂肪酸部分エステル類、ペンタエリスリトール脂肪酸部分エステル類、プロピレングリコールモノ脂肪酸部分エステル、ショ糖脂肪酸部分エステル、ポリオキシエチレンソルビタン脂肪酸部分エステル、ポリオキシエチレンソルビタン脂肪酸エステル類、ポリグリセリン脂肪酸部分エステル類、ポリオシキエチレン化ひまし油類、ポリオキシエチレングリセリン脂肪酸部分エステル類、脂肪酸ジエタノールアミド類、Ｎ，Ｎ−ビス−２−ヒドロキシアルキルアミン類、ポリオキシエチレンアルキルアミン、トリエタノールアミン脂肪酸エステル、トリアルキルアミンオキシ等が挙げられる。その中でもポリオキシエチレンアルキルフェニルエーテル類、ポリオキシエチレン−ポリオキシプロピレンブロック共重合体類等が好ましく用いられる。
【００２８】
カチオン系界面活性剤の具体例としては、アルキルアミン塩類、第４級アンモニウム塩類、ポリオキシエチレンアルキルアミン塩類、ポリエチレンポリアミン誘導体等が挙げられる。
【００２９】
本発明におけるクラフト点とは、種々の界面活性剤の成書に書かれている。工学図書株式会社の新版「界面活性剤ハンドブック」（１９９６年）によると、「界面活性剤は一般に低温では溶け難い。水溶液の濃度を増し溶解限度に達すると、水和した界面活性剤が析出する。けれども、水溶液の温度を高めてやると、その界面活性剤に固有の、ある温度において溶解度が急激に増大する。この温度をクラフト点という。」及びイオン性界面活性剤について、「イオン性界面活性剤の溶解性（水溶液）は、温度の上昇にともなって僅かずつ溶解度を増し、クラフト点と呼ばれる温度以上で著しく増大する。」との記載がある。つまり、クラフト点は界面活性剤のミセル形成及び臨界ミセル濃度（ＣＭＣ）と大いに関係することがわかる。
【００３０】
つまり、塗布液を界面活性剤のクラフト点以上にすることにより、余剰の界面活性剤、言い換えると有効な界面活性剤量が増す。すなわち、クラフト点以上ではミセルが形成しやすくなり、臨界ミセル濃度が低下する。余剰の界面活性剤の多い塗布液は液表面及び界面への界面活性剤の配列がスムーズに行われるため、塗液自由表面での不均一な表面張力分布を引き起こしにくくなり、安定塗布に悪影響を及ぼすどころか、より安定な高速塗布を可能し、更には、低粘度の塗布液であることがこのような効果を助長するためであると考えられる。
【００３１】
本発明において用いられる支持体としては、透明な支持体も不透明な支持体も用いることができる。透明な支持体としては、従来公知のものがいずれも使用でき、例えばポリエステル樹脂、ジアセテート樹脂、トリアセテート樹脂、アクリル樹脂、ポリカーボネート樹脂、ポリ塩化ビニル、ポリイミド樹脂、セロハン、セルロイド等のフィルム等が挙げられる。
【００３２】
このような透明な支持体はその厚さが約１０〜２００μｍ程度のものであることが好ましい。
【００３３】
不透明な支持体としては、紙、塗工紙、合成紙、樹脂被覆紙、顔料入り不透明フィルム、発砲フィルム、レジンコート紙等の従来公知のものがいずれも使用できる。また、ある種の塗液の塗工済み品も使用可能である。
【００３４】
【実施例】
以下、実施例により本発明を詳しく説明するが、本発明の内容は実施例に限られるものではない。上層塗布液が低粘度で低塗布量の場合についての実施例を説明する。支持体は、ポリエチレンテレフタレートフィルムベース及びレジンコート紙（ＲＣ紙）上に、すでにハロゲン化銀乳剤が塗布乾燥されたもので、下記の物理現像核含有塗布液を塗布することによって平版印刷材料を作成するものである。
【００３５】
塗布液の一覧を以下に示す。
まず、物理現像核含有塗布液の組成としては、硫化パラジウム、ハイドロキノン、微量の水溶性高分子より構成されているものである。今回の試験に使用した界面活性剤は▲１▼Ｃ14Ｈ29ＯＳＯ3Ｎａ（クラフト点：32.1℃）、▲２▼オクチルベンゼンスルホン酸ナトリウム（クラフト点：28℃）、▲３▼スルホこはく酸−ジ（２−エチル）ヘキシルナトリウム（クラフト点：10℃以下）である。
塗布液温度２７℃における
▲１▼の界面活性剤を使用した場合の塗布液の臨界ミセル濃度は１×１０-3mol/lである。
▲２▼の界面活性剤を使用した場合の塗布液の臨界ミセル濃度は１．２×１０-3mol/lである。
▲３▼の界面活性剤を使用した場合の塗布液の臨界ミセル濃度は６×１０-4mol/lである。
【００３６】
【表１】
0003953699.tif 000002
【００３７】
実施例１
表１のＡ−１〜Ａ−８及びＢ−１〜Ｂ−５の塗布液を用いて、塗布液温度２５℃における高速塗布試験を行った。上記塗布液をスライドビード塗布方式で塗布量１５ｍｌ／ｍ2、塗布速度２００ｍ／ｍｉｎで塗布試験を行った。試験結果を表２に示した。
【００３８】
【表２】
0003953699.tif 000003
スライドバー上の流れの評価
× ：塗布液が全く広がらない
△ ：塗布液は人工的に広げることができるが、直ぐに縮流あり
○△：塗布液が人工的に広げることができるが、エッジ部で縮流あり
○ ：塗布液が人工的に広げることができる
◎ ：塗布液が自発的に広がる
スライドビード先端の流れの評価
× ：塗布液がながれないので評価できない
△ ：ビード先端で液割れする
○△：ビード先端に多数の液溜りができる
○ ：経時でビード先端に小さな液溜りができる
◎ ：きれいに液が流れている
塗布液の液着性の評価
× ：塗布液が全く着かない
△ ：液割れ、条塗り状態など、
○△：液着後塗布面に筋が発生している
○ ：液着後塗布面がきれいであるが、真空圧許容範囲が狭い
◎ ：液着後塗布面がきれいで真空圧許容範囲が広い
【００３９】
表２の結果からも明らかのように、本発明のように塗布液の界面活性剤濃度を臨界ミセル濃度以上にする又は塗布液にアルコールを添加することにより、低塗布量低粘度の塗液に於いて良好な結果が得られた。
【００４０】
実施例２
表１のＡ−１〜Ａ−８及びＢ−１〜Ｂ−５の塗布液を用いて、塗布液温度２５℃における高速塗布試験を行った。上記塗布液をスライドビード塗布方式で塗布量１８ｍｌ／ｍ2、塗布速度２００ｍ／ｍｉｎで塗布試験を行った。試験結果を表３に示した。塗布後の塗布面の評価は目視でムラ、筋、ハジキなどの有無で行った。
【００４１】
【表３】
0003953699.tif 000004
塗布筋の評価
× ：液割れなどが生じており、評価に値しないレベル
△ ：塗布筋が多発している
○△：塗布筋が２〜３本（細いもの）
○ ：塗布筋が１本（細いもの）
◎ ：塗布筋なし
塗布ムラの評価
× ：塗布液が完全に着いておらず、評価に値しないレベル
△ ：全面にはっきりとした塗布ムラ
○△：全面に薄い塗布ムラ
○ ：薄い塗布ムラ若干あり
◎ ：塗布ムラなし
ハジキの評価
× ：１ｍ2当たり１１個以上のハジキ
△ ：１ｍ2当たり６〜１０個のハジキ
○△：１ｍ2当たり１〜５個のハジキ
○ ：１ｍ2当たり１個のハジキ
◎ ：ハジキなし
塗布安定性の評価  ：  塗布筋、塗布ムラ、ハジキの評価項目の総括判断
× ：三者の最低評価が×
△ ：三者の最低評価が△
○△：三者の最低評価が○△
○ ：三者の最低評価が○
◎ ：すべて◎
【００４２】
表３の結果からも明らかのように、本発明のように塗布液の動的表面張力の値が６０ｍＮ／ｍ以下にする又は塗布液にアルコールを添加することにより、低塗布量低粘度の塗液に於いて良好な結果が得られた。
【００４３】
実施例３
実施例１及び実施例２のＡ−４〜Ｂ−５の塗液を、塗布液温度３５℃における高速塗布試験を行った。上記塗布液をスライドビード塗布方式で塗布量１５ｍｌ／ｍ2及び１８ｍｌ／ｍ2、塗布速度２００ｍ／ｍｉｎで塗布試験を行った。試験結果を表４（塗布量１５ｍｌ／ｍ2）及び５（塗布量１５ｍｌ／ｍ2）に示した。塗布後の塗布面の評価は目視でムラ、筋、ハジキなどの有無で行った。
【００４４】
【表４】
0003953699.tif 000005
スライドバー上の流れの評価
× ：塗布液が全く広がらない
△ ：塗布液は人工的に広げることができるが、直ぐに縮流あり
○△：塗布液が人工的に広げることができるが、エッジ部で縮流あり
○ ：塗布液が人工的に広げることができる
◎ ：塗布液が自発的に広がる
スライドビード先端の流れの評価
× ：塗布液がながれないので評価できない
△ ：ビード先端で液割れする
○△：ビード先端に多数の液溜りができる
○ ：経時でビード先端に小さな液溜りができる
◎ ：きれいに液が流れている
塗布液の液着性の評価
× ：塗布液が全く着かない
△ ：液割れ、条塗り状態など、
○△：液着後塗布面に筋が発生している
○ ：液着後塗布面がきれいであるが、真空圧許容範囲が狭い
◎ ：液着後塗布面がきれいで真空圧許容範囲が広い
【００４５】
【表５】
0003953699.tif 000006
塗布筋の評価
× ：液割れなどが生じており、評価に値しないレベル
△ ：塗布筋が多発している
○△：塗布筋が２〜３本（細いもの）
○ ：塗布筋が１本（細いもの）
◎ ：塗布筋なし
塗布ムラの評価
× ：塗布液が完全に着いておらず、評価に値しないレベル
△ ：全面にはっきりとした塗布ムラ
○△：全面に薄い塗布ムラ
○ ：薄い塗布ムラ若干あり
◎ ：塗布ムラなし
ハジキの評価
× ：１ｍ2当たり１１個以上のハジキ
△ ：１ｍ2当たり６〜１０個のハジキ
○ △：１ｍ2当たり１〜５個のハジキ
○ ：１ｍ2当たり１個のハジキ
◎ ：ハジキなし
塗布安定性の評価  ：  塗布筋、塗布ムラ、ハジキの評価項目の総括判断
× ：三者の最低評価が×
△ ：三者の最低評価が△
○△：三者の最低評価が○△
○ ：三者の最低評価が○
◎ ：すべて◎
【００４６】
表２、３、４及び５の結果からも明らかのように、本発明のように塗布液にクラフト点を常温近辺にもつ界面活性剤を含んでいる場合、塗布液の温度を界面活性剤のクラフト点以上にすることにより、低塗布量低粘度の塗液に於いて良好な結果が得られた。
【００４７】
塗布液の臨界ミセル濃度は塗布液の使用している界面活性剤濃度を変化させた塗布液の静的表面張力を測定し、界面活性剤濃度−静的表面張力の変曲点より決定した。静的表面張力の測定は協和界面科学株式会社製の自動表面張力計 ＣＢＶＰ−Ｚ型 を用いて行った。また、塗布液の静的表面張力の測定前には純水の静的表面張力を測定し、測定機器の精度を確認してから塗布液の静的表面張力を測定した。
【００４８】
塗布液の動的表面張力の測定は協和界面科学株式会社製自動動的表面張力計 ＪＥＴ−２型 を用いて行った。また、塗布液の動的表面張力の測定前には純水の動的表面張力を測定し、測定機器の精度を確認してから塗布液の動的表面張力を測定した。
【００４９】
塗布液の粘度は塗布温度でＢ型粘度計を用いて測定した。
【００５０】
尚、界面活性剤のクラフト点は化学便覧基礎編II及び工学図書株式会社の新版「界面活性剤ハンドブック」（１９９６年）に記載されているデータを用いた。
【００５１】
【発明の効果】
本発明により、低粘度の塗布液を低塗布量で安定しで高速塗布を可能とする塗布方法を提供することができる。特に、低粘度で低塗布量の塗布液のスライドビードを用いた塗布方式による塗布を可能にすることができる。